(57)【特許請求の範囲】
【請求項１】
熱間加工チタン合金棒材であって、
前記熱間加工チタン合金棒材の成分が、Ａｌ：５．５０〜６．７５質量％、Ｖ：３．５０〜４．５０質量％、Ｆｅ：０．０５〜０．３０質量％、Ｏ：０．０５〜０．２０質量％を含有し、残部がＴｉおよび不可避的不純物であり、
かつ初析α粒と針状α粒とからなるα相と、β相とからなる金属組織を有し、
前記初析α粒の前記金属組織中の面積率が３０％以上であり、
前記初析α粒のうち、稠密六方構造のｃ軸方向と前記熱間加工チタン合金棒材の長さ方向とのなす角度（ｃ軸の傾き）が２５°以上５５°以下で、かつ円相当直径が２０μｍ以上である初析α粒の前記金属組織中の面積率が２．０％以下であることを特徴とする熱間加工チタン合金棒材。
【請求項２】
熱間加工チタン合金棒材であって、
前記熱間加工チタン合金棒材の成分が、Ａｌ：５．５０〜６．５０質量％、Ｓｎ：１．７５〜２．２５質量％、Ｚｒ：３．５０〜４．５０質量％、Ｍｏ：５．５０〜６．５０質量％、Ｆｅ：０．０２〜０．１５質量％、Ｏ：０．０２〜０．１５質量％を含有し、残部がＴｉおよび不可避的不純物であり、
かつ初析α粒と針状α粒とからなるα相と、β相とからなる金属組織を有し、
前記初析α粒の前記金属組織中の面積率が３０％以上であり、
前記初析α粒のうち、稠密六方構造のｃ軸方向と前記熱間加工チタン合金棒材の長さ方向とのなす角度（ｃ軸の傾き）が２５°以上５５°以下で、かつ円相当直径が２０μｍ以上である初析α粒の前記金属組織中の面積率が２．０％以下であることを特徴とする熱間加工チタン合金棒材。
【請求項３】
鋳塊を熱間加工して製造されるα＋β二相チタン合金からなる熱間加工チタン合金棒材の製造方法であり、
前記鋳塊をβ単相温度域で熱間加工するβ加工工程と、
α＋β二相温度域で鍛錬比が１．７以上になるように熱間加工する第１α＋β加工工程と、
β単相温度域まで加熱した後水冷するβ熱処理工程と、
α＋β二相温度域で鍛錬比が３．０以上になるように熱間加工する第２α＋β加工工程とをこの順に行うことを特徴とする、請求項１または請求項２に記載の熱間加工チタン合金棒材の製造方法。
【発明の詳細な説明】
【技術分野】
【０００１】
本発明は、疲労特性に優れた熱間加工チタン合金棒材およびその製造方法に関する。
【背景技術】
【０００２】
チタンは、軽量で高比強度であり、優れた耐熱性を有している。このため、チタンまたはチタン合金は、航空機、自動車などの広範な分野で利用されている。
チタンまたはチタン合金としては、例えば、特許文献１〜特許文献５に記載の技術が提案されている。
【０００３】
特許文献１には、切削面に垂直な方向と結晶格子のｃ軸とのなす角度であるｃ軸の傾きが１５°以下および７５°以上を有し、かつ結晶粒径が１００μｍ以上である結晶が１０個／ｍｍ２以下である結晶方位分布を有するα型チタン部材が記載されている。
また、特許文献２には、Ｔｉ−Ａｌ−Ｖ−Ｍｏ系合金をβ鍛造した後、β変態点より６５℃低い温度以上の温度領域で鍛造するチタン合金の鍛造法が記載されている。
【０００４】
特許文献３には、優れた機械的性質を備え、超音波ノイズが低減されたα＋β型チタン合金板の製造方法が記載され、加熱状態のα＋β型チタン合金スラブをβ単相域より０．５℃／ｓ以上の冷却速度で冷却した後、α＋β温度域に加熱して高さ比１０％以上の熱間鍛造を施し、それからα＋β温度域での熱間圧延と、α＋β温度域での熱処理を順次施すことが提案されている。
【０００５】
特許文献４には、ビレットの長手方向から強圧下方向に向かって±３０°以内で、且つ、ビレットの長手方向から長手方向に垂直な方向に向かって±４０°〜９０°の範囲に、α相のｃ軸方向が集積しており、その集積度が３以上であるチタン合金ビレットが記載されている。
特許文献５には、粒状αチタンの平均粒径が６μｍ以上１５μｍ以下、粒状αチタンの集合体であるコロニーの最大サイズが１２０μｍ以下、チタン合金ビレットの長手方向から±４０°以下の範囲にαチタン相のｃ軸の集積が存在し、その集積度が長手方向に垂直な断面Ｄの中心部において１．５以上であるチタン合金ビレットが記載されている。
【先行技術文献】
【特許文献】
【０００６】
【特許文献１】特開２０１３−１９６１号公報
【特許文献２】特開昭５９−１０４２３３号公報
【特許文献３】特開平８−４９０５３号公報
【特許文献４】特開２０１２−２２４９３５号公報
【特許文献５】特開２０１４−６５９６７号公報
【発明の概要】
【発明が解決しようとする課題】
【０００７】
しかしながら、従来のチタンまたはチタン合金は、例えば、航空機エンジンのファンブレード、自動車のエンジンバルブなどに利用する場合には、疲労特性が不十分であり、疲労特性を向上させることが要求されていた。
【０００８】
本発明は、上記事情に鑑みてなされたものであり、優れた疲労特性を有する熱間加工チタン合金棒材およびその製造方法を提供することを課題とする。
【課題を解決するための手段】
【０００９】
本発明者は、上記課題を解決するために、α相とβ相とからなる金属組織を有する二相熱間加工チタン合金棒材の疲労試験を行い、破壊時のき裂の起点に着目して鋭意検討した。その結果、き裂の起点となりやすい特定の結晶方位を有する粗大な初析α粒を充分に少なくすることで、優れた疲労特性を有する熱間加工チタン合金棒材が得られることを見出し、本発明を想到した。
本発明の要旨は以下のとおりである。
【００１０】
（１）  熱間加工チタン合金棒材であって、
前記熱間加工チタン合金棒材の成分が、Ａｌ：５．５０〜６．７５質量％、Ｖ：３．５０〜４．５０質量％、Ｆｅ：０．０５〜０．３０質量％、Ｏ：０．０５〜０．２０質量％を含有し、残部がＴｉおよび不可避的不純物であり、
かつ初析α粒と針状α粒とからなるα相と、β相とからなる金属組織を有し、
前記初析α粒の前記金属組織中の面積率が３０％以上であり、
前記初析α粒のうち、稠密六方構造のｃ軸方向と前記熱間加工チタン合金棒材の長さ方向とのなす角度（ｃ軸の傾き）が２５°以上５５°以下で、かつ円相当直径が２０μｍ以上である初析α粒の前記金属組織中の面積率が２．０％以下であることを特徴とする熱間加工チタン合金棒材。
【００１１】
（２）  熱間加工チタン合金棒材であって、
前記熱間加工チタン合金棒材の成分が、Ａｌ：５．５０〜６．５０質量％、Ｓｎ：１．７５〜２．２５質量％、Ｚｒ：３．５０〜４．５０質量％、Ｍｏ：５．５０〜６．５０質量％、Ｆｅ：０．０２〜０．１５質量％、Ｏ：０．０２〜０．１５質量％を含有し、残部がＴｉおよび不可避的不純物であり、
かつ初析α粒と針状α粒とからなるα相と、β相とからなる金属組織を有し、
前記初析α粒の前記金属組織中の面積率が３０％以上であり、
前記初析α粒のうち、稠密六方構造のｃ軸方向と前記熱間加工チタン合金棒材の長さ方向とのなす角度（ｃ軸の傾き）が２５°以上５５°以下で、かつ円相当直径が２０μｍ以上である初析α粒の前記金属組織中の面積率が２．０％以下であることを特徴とする熱間加工チタン合金棒材。
【００１３】
（３）  鋳塊を熱間加工して製造されるα＋β二相チタン合金からなる熱間加工チタン合金棒材の製造方法であり、
前記鋳塊をβ単相温度域で熱間加工するβ加工工程と、
α＋β二相温度域で鍛錬比が１．７以上になるように熱間加工する第１α＋β加工工程と、
β単相温度域まで加熱した後水冷するβ熱処理工程と、
α＋β二相温度域で鍛錬比が３．０以上になるように熱間加工する第２α＋β加工工程とをこの順に行うことを特徴とする、請求項１または請求項２に記載の熱間加工チタン合金棒材の製造方法。
【発明の効果】
【００１４】
本発明の熱間加工チタン合金棒材は、α相とβ相とからなる金属組織を有し、特定の結晶方位を有する粗大な初析α粒の金属組織中の面積率が２．０％以下であるので、優れた疲労特性が得られる。
本発明の熱間加工チタン合金棒材の製造方法によれば、α相とβ相とからなる金属組織を有し、特定の結晶方位を有する粗大な初析α粒の金属組織中の面積率が２．０％以下である疲労特性に優れた熱間加工チタン合金棒材が得られる。
【図面の簡単な説明】
【００１５】
【図１】き裂の起点となった初析α粒の大きさとｃ軸の傾きとの関係を示したグラフである。
【図２】稠密六方構造を有する初析α粒のｃ軸方向と、チタン合金棒材の長さ方向とのなす角度θ（ｃ軸の傾き）を説明するための模式図である。
【図３】本発明のチタン合金棒材の一例の顕微鏡写真である。
【図４】Ｎｏ．１のチタン合金棒材の顕微鏡写真である。
【図５】Ｎｏ．５のチタン合金棒材の顕微鏡写真である。
【発明を実施するための形態】
【００１６】
以下、本発明の熱間加工チタン合金棒材およびその製造方法について詳細に説明する。
なお以下では、熱間加工チタン合金棒材を、単にチタン合金棒材と称することがある。
本発明者は、上記課題を解決するために、α相とβ相とからなる金属組織を有する二相チタン合金棒材に対して低サイクル疲労試験を行い、疲労寿命（破断するまでの繰り返し回数）を求めた。疲労試験の試験片は、鋳塊を熱間加工して製造したＴｉ−６Ａｌ−４Ｖ（６質量％のＡｌと４質量％のＶとを含むチタン合金）合金で形成された丸棒から採取した。そして、破断するまでの繰り返し回数が８万回以上であるものを良好と評価し、８万回未満であるものを不良と評価した。
【００１７】
また、疲労試験後の試験片破面をＳＥＭ（走査型電子顕微鏡）で観察し、き裂が発生する際の起点を特定した。その結果、き裂の起点は、いずれの試験片でも粗大な初析α粒であった。そこで、本発明者は、き裂の起点となった初析α粒について、大きさ（円相当直径（μｍ））と、結晶方位（ｃ軸の傾きθ（°））とを、ＥＢＳＤ（電子線後方散乱回折；Electron  Backscatter  Diffraction)を用いて調査した。この結果を図１に示す。
【００１８】
図１は、き裂の起点となった初析α粒の大きさとｃ軸の傾きとの関係を示したグラフである。図１において符号○は疲労試験で破断するまでの繰り返し回数が８万回以上であった試験片の結果であり、符号×は８万回未満であった試験片の結果である。また、図１に示す初析α粒のｃ軸の傾きは、図２に示すように、稠密六方構造を有する初析α粒のｃ軸方向と、チタン合金棒材の長さ方向とのなす角度θを意味する。
【００１９】
図１に示すように、初析α粒が、結晶方位（ｃ軸の傾き）が２５°以上５５°以下であって、かつ大きさ（円相当直径）が２０μｍ以上である試験片では、疲労特性が不良であった。
以上の結果から、稠密六方構造のｃ軸の傾きが２５°以上５５°以下であり、かつ円相当直径が２０μｍ以上の粗大な初析α粒が、低サイクル疲労特性を低下させる原因となることがわかった。
【００２０】
ｃ軸の傾きおよび円相当直径が上記範囲である初析α粒が、低サイクル疲労特性を低下させる原因となるのは、以下に示す理由によるものと推定される。
稠密六方晶の底面すべりは、結晶方位（図２においては符号「θ」で示す。）が４５°に近いほど生じやすく、結晶方位が２５°以上５５°以下であると活発になる。また、金属組織に含まれる等軸状の初析α粒の大きさが大きいほど、試験片に付与される応力が集中しやすく、円相当直径が２０μｍ以上であると応力の集中が顕著となる。したがって、ｃ軸の傾きが２５°以上５５°以下で、かつ円相当直径が２０μｍ以上の初析α粒は、稠密六方晶の底面すべりが生じやすく、しかも応力が集中しやすいため、疲労寿命が短くなったと考えられる。
【００２１】
次に、本発明者は、優れた疲労特性を有するチタン合金棒材を得るために、ｃ軸の傾きおよび円相当直径が上記範囲である初析α粒の少ないチタン合金棒材を製造する方法について、鋭意検討を行った。具体的には、熱間加工として自由鍛造方法を用いて、種々の条件でチタン合金棒材を試作した。
その結果、（１）鋳塊をβ単相温度域で熱間加工するβ加工工程と、（２）α＋β二相温度域で鍛錬比が１．７以上になるように熱間加工する第１α＋β加工工程と、（３）β単相温度域まで加熱した後水冷するβ熱処理工程と、（４）α＋β二相温度域で鍛錬比が３．０以上になるように熱間加工する第２α＋β加工工程とをこの順に行えばよいことを見出した。
【００２２】
すなわち、上記（１）〜（４）を行う熱間加工方法により、ｃ軸の傾きが２５°以上５５°以下で円相当直径（粒径）が２０μｍ以上である粗大な初析α粒を大幅に低減できることがわかった。
さらに、上記の熱間加工方法を用いて製造したチタン合金棒材より試験片を採取し、低サイクル疲労試験を行ったところ、優れた疲労寿命が得られた。具体的には、ｃ軸の傾きおよび円相当直径が上記範囲である初析α粒の金属組織中における面積率が２．０％以下に低減され、低サイクル疲労試験で破断するまでの繰り返し回数が８万回以上である疲労特性の良好なチタン合金棒材が得られた。
【００２３】
「チタン合金棒材」
次に、本実施形態のチタン合金棒材について詳細に説明する。
図３は、本発明の一例である本実施形態のチタン合金棒材の顕微鏡写真である。本実施形態のチタン合金棒材は、鋳塊を熱間加工して製造されたものであり、結晶構造が稠密六方（ｈｃｐ）構造のα相と、体心立方（ｂｃｃ）構造のβ相の二相からなる。
【００２４】
本実施形態のチタン合金棒材は、初析α粒と針状α粒とからなるα相と、β相とからなる金属組織を有している。図３に示すように、初析α粒は等軸状である。針状α粒は、熱間加工において、β単相温度域からα＋β二相温度域に降温された際にβ相から生成したものである。図３に示すようにβ相を形成しているβ粒は針状である。本実施形態のチタン合金棒材の金属組織は、α＋β二相温度域で十分に熱間加工したことにより、等軸状の初析α粒の間に、針状α粒とβ粒とが交互に層状にならぶ、いわゆるバイモーダル組織になっている。
【００２５】
本実施形態のチタン合金棒材では、金属組織中のα相の面積率（初析α粒と針状α粒の合計）は、８０％以上とすることができ、９０％以上であってもよい。
また、金属組織中の初析α粒の面積率は、３０％以上である。金属組織中の初析α粒の面積率が３０％以上であると、等軸状組織を含むことによる延性向上効果により、優れた疲労強度が得られる。
【００２６】
本実施形態のチタン合金棒材は、初析α粒のうち、稠密六方構造のｃ軸方向とチタン合金棒材の長さ方向とのなす角度（ｃ軸の傾き）が２５°以上５５°以下で、かつ円相当直径が２０μｍ以上である初析α粒の金属組織中の面積率が２．０％以下である。ｃ軸の傾きが２５°以上５５°以下で円相当直径が２０μｍ以上である初析α粒は、疲労特性を低下させる原因となるため、少ない程好ましく、金属組織中に含まれていないことが好ましい。しかし、ｃ軸の傾きおよび円相当直径が上記範囲である初析α粒が含まれていても、金属組織中の面積率が２．０％以下であれば、良好な疲労寿命が得られる。
このため、ｃ軸の傾きおよび円相当直径が上記範囲である初析α粒の金属組織中の面積率は、２．０％以下であり、１．５％以下であることが好ましく、１．０％以下であることがさらに好ましく、ｃ軸の傾きおよび円相当直径が上記範囲である初析α粒が含まれていない（０．０％）ことが最も好ましい。
【００２７】
次に、本実施形態のチタン合金棒材を形成しているα＋β二相チタン合金の成分について説明する。
α＋β二相チタン合金の成分は、５．００〜７．００質量％のＡｌが含まれていることが好ましく、ＴｉとＡｌ以外に、Ｖ、Ｓｎ、Ｚｒ、Ｍｏ、Ｓｉ、Ｆｅ、Ｏ等が含まれていてもよい。Ａｌ含有量が５．００質量％以上であると、鋼強度で優れた疲労特性を有するチタン合金棒材が得られる。また、Ａｌ含有量が７．００質量％以下であると、ＴｉＡｌ等の金属間化合物が生成することにより、チタン合金棒材が脆くなることを防止できる。
【００２８】
α＋β二相チタン合金は、例えば、ＡＭＳ４９２８で規定される成分で形成されていてもよい。つまり、Ａｌ：５．５０〜６．７５質量％、Ｖ：３．５０〜４．５０質量％、Ｆｅ：０．０５〜０．３０質量％、Ｏ：０．０５〜０．２０質量％を含有し、残部がＴｉおよび不可避的不純物である。不可避的不純物としては、例えば、Ｎ：０．０８質量％以下、Ｃ：０．０８質量％以下、Ｈ：０．０１５質量％以下を含有する。
【００２９】
また、α＋β二相チタン合金は、例えば、ＡＭＳ４９８１で規定される成分で形成されていても良い。つまり、Ａｌ：５．５０〜６．５０質量％、Ｓｎ：１．７５〜２．２５質量％、Ｚｒ：３．５０〜４．５０質量％、Ｍｏ：５．５０〜６．５０質量％、Ｆｅ：０．０２〜０．１５質量％、Ｏ：０．０２〜０．１５質量％を含有し、残部がＴｉおよび不可避的不純物である。不可避的不純物としては、例えば、Ｎ：０．０８質量％以下、Ｃ：０．０８質量％以下、Ｈ：０．０１５質量％以下を含有する。
【００３０】
本実施形態のチタン合金棒材の形状は、特に規定されるものではない。例えば、本実施形態のチタン合金棒材は、長手方向に直交する断面形状が円形である丸棒であってもよいし、四角形、八角形などの多角形である角棒であってもよい。チタン合金棒材が丸棒である場合、長手方向に直交する断面形状は、真円であってもよいが、真円である必要はなく、およそ円形状であればよい。
本実施形態のチタン合金棒材の大きさ（長さ方向に直交する断面の面積から求められる円相当直径）は、特に規定されるものではなく、チタン合金棒材の用途に応じて決定でき、溶解して得られる鋳塊の大きさと後述する製造工程における鍛錬比とを調整することにより所定の大きさとすることができる。
【００３１】
「チタン合金棒材の製造方法」
次に、本実施形態のチタン合金棒材の製造方法について説明する。
本実施形態のチタン合金棒材は、所定の成分を有する鋳塊（インゴット）を熱間加工して製造される。
鋳塊の製造方法としては、従来公知の方法を用いることができる。鋳塊の大きさは特に限定されるものではなく、例えば、直径６００ｍｍ〜７５０ｍｍの円柱状とすることができる。
熱間加工の方法としては、従来公知の方法を用いることができ、例えば、鍛造、圧延、押出し等が挙げられる。
【００３２】
本実施形態のチタン合金棒材の製造方法では、（１）β加工工程と、（２）第１α＋β加工工程と、（３）β熱処理工程と、（４）第２α＋β加工工程とをこの順に行う。
本実施形態において、（１）（２）（４）の各工程で被加工材料が熱間加工される度合いである鍛錬比は、長さ方向と垂直な断面における加工前の面積と加工後の面積との比（加工前面積／加工後面積）を意味する。
以下、（１）〜（４）の各工程について詳細に説明する。
【００３３】
（１）β加工工程
本実施形態のβ加工工程では、溶解して得られた鋳塊を加熱炉内でβ単相温度域に加熱し、鍛造等の熱間加工を施す。β加工工程では、被加工材料である鋳塊は、β単相の状態で熱間加工される。
【００３４】
β加工工程において、鋳塊を加熱する加熱炉内の温度は、β変態点温度より３０℃高い温度以上、β変態点温度より２００℃高い温度以下（β変態点温度＋３０℃〜β変態点温度＋２００℃の温度範囲）とすることが好ましい。加熱炉内の温度が、β変態点温度より３０℃高い温度であると、加熱炉内に温度が不均一な部分があったり、鋳塊の大きさが大きいものであったりしても、鋳塊全体がβ変態点温度以上に加熱されるため好ましい。また、加熱炉内の温度が、β変態点温度より２００℃高い温度以下であると、鋳塊の表層の酸化が抑制されるとともに、鋳塊中の金属組織の粗大化が抑制されるため、高品質のチタン合金棒材が得られる。
【００３５】
β加工工程での鍛錬比は、鋳塊中の凝固組織を潰すために１．０５以上であることが好ましい。鍛錬比の上限は、鋳塊の大きさと目標とするチタン合金棒材の大きさ、後述する第１α＋β加工工程および第２α＋β加工工程における鍛錬比などに応じて適宜決定できる。
β加工工程のヒート数（被加工材料の加熱と熱間加工の繰り返し数）は、１回であってもよいし、複数回でもよく、被加工材料である鋳塊を加熱する温度、熱間加工の方法、鍛錬比などの熱間加工の条件に応じて適宜決定できる。
【００３６】
鋳塊に対してβ加工工程を行うことにより、チタン合金棒材の中間素材であるビレットが得られる。得られたビレットは、第１α＋β加工工程を行うためにα＋β二相温度域に加熱された加熱炉に入れてもよいし、そのまま放冷（空冷）して室温まで冷却してもよい。
【００３７】
（２）第１α＋β加工工程
本実施形態の第１α＋β加工工程では、β加工工程を行うことにより得られたビレットを加熱炉内でα＋β二相温度域に加熱し、鍛造等の熱間加工を施す。第１α＋β加工工程では、被加工材料であるビレットは、α＋β二相の状態で加工される。
【００３８】
第１α＋β加工工程において、ビレットを加熱する加熱炉内の温度は、β変態点温度より１５０℃低い温度以上、β変態点温度より３０℃低い温度以下（β変態点温度−１５０℃〜β変態点温度−３０℃の温度範囲）とすることが好ましい。加熱炉内の温度が、β変態点温度より１５０℃低い温度以上であると、熱間加工を施す際のビレットの変形抵抗が大きくなりすぎることを防止でき、容易に効率よく熱間加工を行うことができる。また、加熱炉内の温度が、β変態点温度より３０℃低い温度以下であると、ビレットの金属組織中にα相が十分に析出するため、α＋β二相温度域で熱間加工を施すことによる効果が十分に得られる。
【００３９】
第１α＋β加工工程では、熱間加工中のビレットの表面温度を、β変態点温度−２７０℃〜上記の加熱炉内の温度の範囲内とすることが好ましく、β変態点温度−２５０℃〜上記の加熱炉内の温度の範囲内とすることがより好ましい。熱間加工中のビレットの表面温度をβ変態点温度−２７０℃以上の温度とすることで、ビレットに十分なひずみを加えることができる。その結果、ビレットの金属組織中の結晶方位が分散し、後述する（３）および（４）の工程により結晶方位（ｃ軸の傾き）が２５°以上５５°以下である初析α粒数の低減された金属組織が得られやすくなる。また、ビレットに十分なひずみを加えることができるため、後述する（３）および（４）の工程により微細な初析α粒が得られやすくなる。しかも、熱間加工中のビレットの表面温度をβ変態点温度−２７０℃以上の温度とすることで、ビレットの変形抵抗が大きくなりすぎることがなく、効率よく熱間加工できる。
【００４０】
ビレットの表面温度は、熱間加工中に徐々に低下する。したがって、所定の鍛練比の熱間加工が終了する前に、熱間加工中のビレットの表面温度がβ変態点温度−２７０℃未満になる場合には、熱間加工を一旦中断し、再度ビレットを加熱してから熱間加工を行うことが好ましい。
第１α＋β加工工程における熱間加工は、熱間加工中のビレットの表面温度を管理するために、ビレットの表面温度を放射温度計等の温度計を用いて測定しながら行うことが好ましい。
【００４１】
第１α＋β加工工程では、鍛錬比が１．７以上となるように熱間加工を行い、鍛練比が２．０以上となるように熱間加工を行うことがより好ましい。第１α＋β加工工程での鍛錬比を１．７以上とすることで、ビレットの金属組織中に存在するβ加工工程で生成したβ粒から生成した針状α粒とβ相とからなるコロニーに十分なひずみを与えて、β熱処理工程により再結晶させることができるとともに、ビレットの金属組織中の結晶方位が分散する。その結果、後述する（３）および（４）の工程により結晶方位（ｃ軸の傾き）が２５°以上５５°以下である初析α粒数の低減された金属組織が得られやすくなるとともに、微細な初析α粒が得られやすくなる。第１α＋β加工工程での鍛錬比が１．７未満であると、ｃ軸の傾きおよび円相当直径が上記範囲である初析α粒を十分に低減できない。鍛錬比の上限は特に規定されるものではないが、大きすぎると第２α＋β加工工程における鍛錬比を確保しにくくなるため、４．０以下であることが望ましい。
【００４２】
第１α＋β加工工程のヒート数は、１回であってもよいし、複数回でもよく、ビレットを加熱する温度、熱間加工の方法、鍛錬比などの熱間加工の条件に応じて適宜決定できる。
本実施形態では、第１α＋β加工工程を行うことにより、ビレットに十分なひずみが与えられる。このため、後述する（３）および（４）の工程により結晶方位（ｃ軸の傾き）が２５°以上５５°以下である初析α粒数の低減された金属組織が得られやすくなるとともに、微細な初析α粒が得られやすくなる。
【００４３】
第１α＋β加工工程の終了したビレットは、β熱処理工程を行うためにβ単相温度域に加熱された加熱炉に入れてもよいし、そのまま放冷（空冷）して室温まで冷却してもよい。
【００４４】
（３）β熱処理工程
本実施形態のβ熱処理工程では、第１α＋β加工工程後のビレットを加熱炉内でβ単相温度域に加熱した後、水冷することにより、十分に速い冷却速度でビレットを冷却する。β熱処理工程では、ビレットはβ単相の状態になった後、急冷される。β熱処理工程での加熱は１回のみである。
β熱処理工程では、β単相温度域に加熱した後、すぐに水冷してもよいし、熱間加工を施してから水冷して急冷してもよい。
【００４５】
ビレットを水冷する手段としては、ビレットを十分な量の水に浸漬する方法を用いることができる。なお、ビレットを水冷する手段は、上記の方法に限定されるものではなく、十分に速い冷却速度でビレットを冷却することができればよく、例えば、ビレットにスプレーで水を噴霧する方法を用いてもよい。
【００４６】
β熱処理工程における加熱炉内の温度は、β変態点温度より２０℃高い温度以上、β変態点温度より１００℃高い温度以下（β変態点温度＋２０℃〜β変態点温度＋１００℃の温度範囲）とすることが好ましい。加熱炉内の温度が、β変態点温度より２０℃高い温度であると、加熱炉内に温度が不均一な部分があったとしても、ビレット全体が確実にβ変態点温度に達する。また、加熱炉内の温度が、β変態点温度より１００℃高い温度以下であると、ビレットの金属組織の粗大化を抑制できる。
【００４７】
本実施形態では、β熱処理工程においてβ単相温度域に加熱したビレットを急冷することで、β単相温度域で生成した小さいβ粒の界面に微細な針状の粒界α粒が生成される。このことにより、次工程の（４）第２α＋β加工工程で、粒界α粒および／または針状α粒と、β相とからなるコロニーが分断されやすくなる。
【００４８】
（４）第２α＋β加工工程
本実施形態の第２α＋β加工工程では、β熱処理工程後のビレットを加熱炉内でα＋β二相温度域に加熱し、鍛造および／または圧延等の熱間加工を施す。第２α＋β加工工程では、被加工材料であるビレットは、α＋β二相の状態で加工される。
【００４９】
第２α＋β加工工程において、ビレットを加熱する加熱炉内の温度は、第１α＋β加工工程と同様の理由により、β変態点温度より１５０℃低い温度以上、β変態点温度より３０℃低い温度以下（β変態点温度−１５０℃〜β変態点温度−３０℃の温度範囲）とすることが好ましい。
【００５０】
第２α＋β加工工程では、第１α＋β加工工程と同様に、熱間加工中のビレットの表面温度を、β変態点温度−２７０℃〜上記の加熱炉内の温度の範囲内とすることが好ましく、β変態点温度−２５０℃〜上記の加熱炉内の温度の範囲内とすることがより好ましい。熱間加工中のビレットの表面温度をβ変態点温度−２７０℃以上の温度とすることで、ビレットに十分なひずみを加えることができる。その結果、ビレットの金属組織中の結晶方位が分散し、結晶方位（ｃ軸の傾き）が２５°以上５５°以下である初析α粒数の低減された金属組織が得られやすくなる。また、ビレットに十分なひずみを加えることができるため、微細な初析α粒が得られやすくなる。しかも、熱間加工中のビレットの表面温度をβ変態点温度−２７０℃以上の温度とすることで、ビレットの変形抵抗が大きくなりすぎることがなく、効率よく熱間加工できる。
【００５１】
ビレットの表面温度は、熱間加工中に徐々に低下する。したがって、このため、第２α＋β加工工程における熱間加工においても、第１α＋β加工工程と同様に、所定の鍛練比の熱間加工が終了する前に、熱間加工中のビレットの表面温度がβ変態点温度−２７０℃未満になる場合には、熱間加工を一旦中断し、再度ビレットを加熱してから熱間加工を行うことが好ましい。
また、第２α＋β加工工程における熱間加工は、第１α＋β加工工程と同様に、ビレットの表面温度を放射温度計等の温度計を用いて測定しながら行うことが好ましい。
【００５２】
第２α＋β加工工程では、鍛錬比が３．０以上となるように熱間加工を行い、鍛練比が３．５以上となるように熱間加工を行うことがより好ましい。第２α＋β加工工程での鍛錬比を３．０以上とすることで、ビレットに十分なひずみを加えることができる。その結果、β熱処理工程で生成した小さいβ粒から生成した粒界α粒および／または針状α粒と、β相とからなるコロニーが十分に分断され、分断した粒界α粒および／または針状α粒が微細等軸化されるともに、結晶方位が分散される。よって、ｃ軸の傾きが２５°以上５５°以下で円相当直径（粒径）が２０μｍ以上である初析α粒の金属組織中における面積率が２．０％以下である金属組織が得られる。第２α＋β加工工程での鍛錬比が３．０未満であると、ｃ軸の傾きおよび円相当直径が上記範囲である初析α粒を十分に低減できない。鍛錬比の上限は特に規定されるものではないが、大きすぎると、ヒート数を多くする必要が生じて生産性が劣るため、１０以下であることが望ましい。
【００５３】
第２α＋β加工工程のヒート数は、１回であってもよいし、複数回でもよく、ビレットを加熱する温度、熱間加工の方法、鍛錬比などの熱間加工の条件に応じて適宜決定できる。
本実施形態では、第２α＋β加工工程を行うことにより、所定の形状および金属組織を有する本実施形態のチタン合金棒材が得られる。
【００５４】
なお、本実施形態においては、このようにして製造されたチタン合金棒材に対して、必要に応じて焼鈍を行ってもよいし、表面を機械加工することにより表層の酸化層の除去や寸法の調整を行ってもよい。
【実施例】
【００５５】
次に、本発明の実施例について説明する。
＜実施例１＞
以下に示す方法によりチタン合金棒材を製造し、評価した。
（β加工工程）
溶解して得られた下記の組成を有する直径約７５０ｍｍの円柱状の鋳塊を、１０５０℃以上１２００℃以下に加熱した加熱炉内でβ単相温度域に加熱した後、加熱炉から取り出して鍛造した。その後、再度、加熱炉での加熱と鍛造とを数回繰り返して、長手方向に直交する断面形状が表１に示す直径の円形である丸棒状のＮｏ．１〜Ｎｏ．１０のビレットを得た。
【００５６】
一部の鋳塊については、１０５０℃以上１２００℃以下に加熱した加熱炉内での加熱と鍛造とを数回繰り返して、長手方向に直交する断面形状が表１に示す幅６００ｍｍ、厚さ５００ｍｍの四角形である角棒状のＮｏ．１１のビレットとした。
【００５７】
「組成」
Ａｌ：６．２０質量％、Ｖ：４．１０質量％、Ｆｅ：０．１８質量％、Ｏ（酸素）：０．１９質量％を含有し、残部がＴｉおよび不可避的不純物（β変態点温度１０００℃）。
【００５８】
（第１α＋β加工工程）
Ｎｏ．１〜Ｎｏ．１１のビレットを、表１に示す加熱温度の加熱炉内で加熱した後、加熱炉から取り出して鍛造した。その後、表１に示す鍛錬比となるように、再度、加熱炉での加熱と鍛造とを数回繰り返して、長手方向に直交する断面形状が表１に示す直径の円形または表１に示す幅および厚さの四角形であるビレットを得た。なお、第１α＋β加工工程では、熱間加工中のビレットの表面温度を７７０℃以上表１に示す加熱温度以下の範囲とした。
【００５９】
（β熱処理工程）
第１α＋β加工工程後のＮｏ．１〜Ｎｏ．１１のビレットを、表１に示す加熱温度の加熱炉内で加熱した後、加熱炉から取り出してＮｏ．７以外のビレットについては速やかに十分な量の水を入れた水槽に浸漬して水冷した。Ｎｏ．７のビレットについては加熱炉から取り出してそのまま放冷した。
【００６０】
（第２α＋β加工工程）
Ｎｏ．１〜Ｎｏ．１１のビレットを、表１に示す加熱温度の加熱炉内で加熱した後、加熱炉から取り出して鍛造した。その後、表１に示す鍛錬比となるように、再度、加熱炉での加熱と鍛造とを数回繰り返して、長手方向に直交する断面形状が表１に示す直径の円形または表１に示す幅および厚さの四角形であるＮｏ．１〜Ｎｏ．１１のチタン合金棒材を得た。なお、第２α＋β加工工程では、熱間加工中のビレットの表面温度を７５０℃以上表１に示す加熱温度以下の範囲とした。また、Ｎｏ．１〜Ｎｏ．１１のチタン合金棒材には、第２α＋β加工工程後に７０５℃で焼鈍を行った。
【００６１】
「金属組織」
Ｎｏ．１〜Ｎｏ．１１のチタン合金棒材について、チタン合金棒材の長さ方向中心部より、長さ方向断面を観察面とする試験片を採取し、ＳＥＭ（走査型電子顕微鏡）を用いて観察面を観察した。
【００６２】
図４は、Ｎｏ．１のチタン合金棒材の顕微鏡写真である。図５は、Ｎｏ．５のチタン合金棒材の顕微鏡写真である。また、図３は、Ｎｏ．３のチタン合金棒材の顕微鏡写真である。
図３〜図５に示すように、Ｎｏ．１、Ｎｏ．３、Ｎｏ．５のチタン合金棒材の金属組織は、等軸状の初析α粒と針状α粒とからなるα相と、β相とからなる金属組織を有するものであった。
Ｎｏ．２およびＮｏ．４、Ｎｏ．６〜Ｎｏ．１１のチタン合金棒材についても、Ｎｏ．１のチタン合金棒材と同様にして顕微鏡観察を行った結果、Ｎｏ．１と同様に、等軸状の初析α粒と針状α粒とからなるα相と、β相とからなる金属組織を有するものであった。
【００６３】
また、Ｎｏ．１〜Ｎｏ．１１のチタン合金棒材について、ＥＢＳＤ（電子線後方散乱回折；Electron  Backscatter  Diffraction）を用いて、以下に示す方法により、それぞれ金属組織を調べた。
まず、チタン合金棒材の長さ方向中心部より、長さ方向断面を観察面とする試験片を採取した。次に、試験片の観察面を、縦１．２ｍｍ横０．９ｍｍの矩形の領域を視野とし、測定間隔は２．３μｍ、加速電圧１５ｋＶで、ＥＢＳＤを用いて測定した。
【００６４】
得られた測定結果から、菊池パターン解析よりＰＱ（パターンクオリティ）マップと相マップを作成し、α相を抽出した。なお、菊池パターン解析は、β相を排除してα相のみを対象として行った。
次に、隣り合うＥＢＳＤ測定点の方位（ｃ軸方向）の角度差（ミスオリエンテーション角）を５°以下として初析α粒を決定し、その初析α粒の測定点数から各初析α粒の面積を求め、金属組織中の初析α粒の面積率を求めた。その結果（初析α粒の面積率）を表１に示す。
【００６５】
また、各初析α粒のＥＢＳＤ測定点数から各初析α粒の円相当直径を算出した。
また、各初析α粒内のＥＢＳＤ測定点におけるｃ軸方向の平均値を算出し、それを用いて各初析α粒について、初析α粒のｃ軸方向とチタン合金棒材の長さ方向とのなす角度（ｃ軸の傾き）θを算出した。
そして、初析α粒のうち、ｃ軸の傾きθが２５°以上５５°以下で、かつ円相当直径が２０μｍ以上である初析α粒の金属組織中の面積率を求めた。その結果（粗大な初析α粒の面積率）を表１に示す。
【００６６】
「疲労特性」
Ｎｏ．１〜Ｎｏ．１１のチタン合金棒材について、以下に示す方法により、低サイクル疲労試験を行い、疲労特性を評価した。
チタン合金棒材の中心部から長さ方向と平行に、平行部の直径が５．０８ｍｍ、長さが１５．２４ｍｍである試験片を採取した。疲労試験は、軸力、片振りで、ひずみ範囲は０〜０．８％の低サイクル疲労試験とした。疲労寿命は、試験片が破断するまでの回数とし、破断するまでの回数が８万回以上は疲労特性が良好（○）、８万回未満は不良（×）と評価した。その結果（疲労特性）を表１に示す。
【００６７】
【表１】
0006540179.tif 000002
【００６８】
表１に示すように、Ｎｏ．１〜Ｎｏ．５のチタン合金棒材は、本発明例であり、粗大な初析α粒の面積率が２．０％以下であり、良好な疲労特性を有していた。
【００６９】
一方、Ｎｏ．６、１０のチタン合金棒材は、第１α＋β加工工程における鍛錬比が小さいため、粗大な初析α粒の面積率が２．０％を超えており、良好な疲労特性が得られなかった。
また、Ｎｏ．８およびＮｏ．９のチタン合金棒材は、第２α＋β加工工程における鍛錬比が小さいため、粗大な初析α粒の面積率が２．０％を超えており、良好な疲労特性が得られなかった。
また、Ｎｏ．７のチタン合金棒材は、β熱処理工程において加熱後放冷したため、粗大な初析α粒の面積率が２．０％を超えており、良好な疲労特性が得られなかった。
また、Ｎｏ．１１のチタン合金棒材は、第１α＋β加工工程および第２α＋β加工工程における鍛錬比が小さいため、粗大な初析α粒の面積率が２．０％を超えており、良好な疲労特性が得られなかった。
【００７０】
＜実施例２＞
以下に示す方法によりチタン合金棒材を製造し、評価した。
（β加工工程）
下記の組成を有する直径約６００ｍｍの円柱状の鋳塊を、１０００℃以上１１５０以下に加熱した加熱炉内でβ単相温度域に加熱した後、加熱炉から取り出して鍛造した。その後、再度、加熱炉での加熱と鍛造とを数回繰り返して、長手方向に直交する断面形状が表２に示す直径の円形である丸棒状のＮｏ．Ａ〜Ｎｏ．Ｇのビレットを得た。
【００７１】
「組成」
Ａｌ：６．２０質量％、Ｍｏ：６．３０質量％、Ｓｎ：２．０２質量％、Ｚｒ：３．７０質量％、Ｆｅ：０．１２質量％、Ｏ（酸素）：０．１３質量％を含有し、残部がＴｉおよび不可避的不純物（β変態点温度９５０℃）。
【００７２】
（第１α＋β加工工程）
Ｎｏ．Ａ〜Ｎｏ．Ｇのビレットを、表２に示す加熱温度の加熱炉内で加熱した後、加熱炉から取り出して鍛造した。その後、表２に示す鍛錬比となるように、再度、加熱炉での加熱と鍛造とを数回繰り返して、長手方向に直交する断面形状が表２に示す直径の円形であるビレットを得た。なお、第１α＋β加工工程では、熱間加工中のビレットの表面温度を７４０℃以上表２に示す加熱温度以下の範囲とした。
【００７３】
（β熱処理工程）
第１α＋β加工工程後のＮｏ．Ａ〜Ｎｏ．Ｇのビレットを、表２に示す加熱温度の加熱炉内で加熱した後、加熱炉から取り出して速やかに十分な量の水を入れた水槽に浸漬して水冷した。
【００７４】
（第２α＋β加工工程）
Ｎｏ．Ａ〜Ｎｏ．Ｇのビレットを、表２に示す加熱温度の加熱炉内で加熱した後、加熱炉から取り出して鍛造した。その後、表２に示す鍛錬比となるように、再度、加熱炉での加熱と鍛造とを数回繰り返して、長手方向に直交する断面形状が表２に示す直径の円形であるＮｏ．Ａ〜Ｎｏ．Ｇのチタン合金棒材を得た。なお、第２α＋β加工工程では、熱間加工中のビレットの表面温度を７２０℃以上表２に示す加熱温度以下の範囲とした。また、Ｎｏ．Ａ〜Ｎｏ．Ｇのチタン合金棒材には、第２α＋β加工工程後に７０５℃で焼鈍を行った。
【００７５】
「金属組織」
Ｎｏ．Ａ〜Ｎｏ．Ｇのチタン合金棒材について、＜実施例１＞のＮｏ．１〜Ｎｏ．１１のチタン合金棒材と同様にして、チタン合金棒材の長さ方向中心部より、長さ方向断面を観察面とする試験片を採取し、観察面の顕微鏡観察を行った。
その結果、Ｎｏ．Ａ〜Ｎｏ．Ｇのチタン合金棒材は、等軸状の初析α粒と針状α粒とからなるα相と、β相とからなる金属組織を有するものであった。
【００７６】
Ｎｏ．Ａ〜Ｎｏ．Ｇのチタン合金棒材について、＜実施例１＞のＮｏ．１〜Ｎｏ．１１と同様にして、ＥＢＳＤを用いて、それぞれ金属組織を調べ、金属組織中の初析α粒の面積率を求めた。その結果（初析α粒の面積率）を表２に示す。
また、Ｎｏ．Ａ〜Ｎｏ．Ｇのチタン合金棒材について、＜実施例１＞のＮｏ．１〜Ｎｏ．１１と同様にして、初析α粒のうち、ｃ軸の傾きθが２５°以上５５°以下で、かつ円相当直径が２０μｍ以上である初析α粒の金属組織中の面積率を求めた。その結果（粗大な初析α粒の面積率）を表２に示す。
【００７７】
【表２】
0006540179.tif 000003
【００７８】
表２に示すように、Ｎｏ．Ａ〜Ｎｏ．Ｅのチタン合金棒材は、本発明例であり、粗大な初析α粒の面積率が２．０％以下であり、良好な疲労特性を有していた。
一方、Ｎｏ．Ｆ、Ｇのチタン合金棒材は、第１α＋β加工工程における鍛錬比が小さいため、粗大な初析α粒の面積率が２．０％を超えており、良好な疲労特性が得られなかった。
【図１】
0006540179.tif 000004
【図２】
0006540179.tif 000005
【図３】
0006540179.tif 000006
【図４】
0006540179.tif 000007
【図５】
0006540179.tif 000008